(57)【要約】【課題】品質の高い線材を安定して鋳造する。【解決手段】溶融金属９が収容される坩堝３と、坩堝３の溶融金属収容部３ａに、坩堝３を貫通して接続された、先端に鋳造金属引出口８ｂを備えた筒状の鋳型８と、坩堝３を鋳型８とともに加熱する誘導加熱装置５と、を有する連続鋳造装置１を用いて、坩堝３に収容された溶融金属から直径１５ｍｍ以下の線材を引出す際に、鋳型８の坩堝３との接続部近傍の温度を、（Ｔ＋１００）℃以上（Ｔ＋３００）℃以下（ここでＴは溶融金属の液相線温度）の温度範囲に保持する。【選択図】図１
2011045918.tif 000002
【特許請求の範囲】
【請求項１】
溶融金属が収容される坩堝と、前記坩堝の溶融金属収容部に、前記坩堝を貫通して接続された、先端に鋳造金属引出口を備えた筒状の鋳型と、前記坩堝を加熱する加熱機構と、前記鋳型の先端部側を冷却する冷却機構とを有する鋳造装置を用い、前記坩堝に収容された溶融金属から直径１５ｍｍ以下の線材を引出す線材の製造方法であって、
前記鋳型の前記坩堝との接続部近傍の温度を、（Ｔ＋１００）℃以上（Ｔ＋３００）℃以下（ここで、Ｔは前記溶融金属の液相線温度である）の範囲に保持しつつ、前記線材を引出すことを特徴とする線材の製造方法。
【請求項２】
前記溶融金属から直径が５ｍｍ以上１５ｍｍ以下の線材を引出すことを特徴とする請求項１記載の線材の製造方法。
【請求項３】
前記溶融金属は、液相線温度が１３００℃以下の金属であることを特徴とする請求項１または２記載の線材の製造方法。
【請求項４】
前記鋳造装置は、前記加熱機構と協働して、前記鋳型の前記坩堝との接続部近傍を選択的に加熱する加熱補助機構をさらに具備することを特徴とする請求項１ないし３のいずれか１項記載の線材の製造方法。
【請求項５】
前記加熱補助機構は、前記鋳型の前記坩堝との接続部近傍を包囲するように配置された金属製の管状部材を備え、かつ前記加熱機構は、前記管状部材とともに前記坩堝を包囲するように配置された誘導加熱用コイルを備えることを特徴とする請求項１ないし４のいずれか１項記載の線材の製造方法。
【請求項６】
溶融金属が収容される坩堝と、
前記坩堝の溶融金属収容部に、前記坩堝を貫通して接続された、先端に鋳造金属引出口を備えた筒状の鋳型と、
前記坩堝を加熱する加熱機構と、
前記鋳型の先端部側を冷却する冷却機構と、
前記鋳型の前記坩堝との接続部近傍の温度を前記溶融金属の液相線温度を超える所定の温度範囲に制御する温度制御機構と、
を具備することを特徴とする線材の鋳造装置。
【請求項７】
前記加熱機構と協働して、前記鋳型の前記坩堝との接続部近傍を選択的に加熱する加熱補助機構をさらに具備することを特徴とする請求項６記載の線材の鋳造装置。
【請求項８】
前記加熱補助機構は、前記鋳型の前記坩堝との接続部近傍を包囲するように配置された金属製の管状部材を備え、かつ前記加熱機構は、前記管状部材とともに前記坩堝を包囲するように配置された誘導加熱用コイルを備えることを特徴とする請求項７記載の線材の鋳造装置。
【請求項９】
前記鋳型は、黒鉛からなることを特徴とする請求項６ないし８のいずれか１項記載の線材の鋳造装置。
【発明の詳細な説明】
【技術分野】
【０００１】
本発明は、銅や銅合金などからなる線材を鋳造する方法、及びそれに用いる線材の鋳造装置に関する。
【背景技術】
【０００２】
従来、銅や銅合金などからなる線材を鋳造するにあたり、両端を開口した筒状の鋳型を用い、その一方の開口部から高温で加熱溶融した金属（溶湯）を注入し、鋳型を外部から冷却しながら鋳型内で溶融金属を凝固させ、鋳型の他方の開口部より連続的に引出す連続鋳造法が広く使用されている（例えば、特許文献１、２参照。）。
【０００３】
このような連続鋳造法においては、品質の良い線材を安定して製造するために、冷却温度を一定に保つなどの方法が検討されてきた。例えば、冷却温度を一定に保つためには、鋳型内に供給された溶融金属を速やかに冷却して凝固させることが必要であることから、鋳型外部からの冷却効率を高めるべく、熱伝導率の高い黒鉛を鋳型の材料として使用する技術が提案されている（例えば、特許文献３参照。）。
【０００４】
しかしながら、高熱伝導率を有する黒鉛からなる鋳型を使用すると、冷却効率は高まるものの、鋳型の溶融金属注入側開口部付近の温度まで低下してしまい、該部の溶湯が凝固してプラグが形成されるという問題を生じた。開口部にかかるプラグが形成されると、開口部が狭められ、鋳造中の溶湯の供給や溶湯圧が不安定になる結果、鋳型内の温度バランスが部分的に崩れ、線材に表面欠陥や不均一な鋳造組織が生じるおそれがある。
【０００５】
特に、鋳型の周りに冷却装置が配置されている場合、鋳型を直接冷却するため、上記問題がより発生し易い。また、極細マグネットワイヤや極細ケーブルなどの用途に使用される銅銀合金線のように、外径が２０ｍｍ以下といった細径の線材を製造する場合、線材を引き取るピンチローラなどの引取装置により、線材に極めて大きな張力が加わるため、表面欠陥などがより生じ易い。
【０００６】
このように、単に熱伝導率の高い鋳型を用いて冷却温度を管理するだけでは、品質の良い線材を安定して鋳造することは困難であった。
【先行技術文献】
【特許文献】
【０００７】
【特許文献１】特開平６−１７９９３０号公報
【特許文献２】特開平１１−３１０８３３号公報
【特許文献３】特開平１１−１４７１６２号公報
【発明の概要】
【発明が解決しようとする課題】
【０００８】
本発明は、上記従来技術の課題を解決するためになされたものであり、品質の高い線材を安定して製造することができる線材の製造方法及び線材の鋳造装置を提供することを目的とする。
【課題を解決するための手段】
【０００９】
上記目的を達成するために、請求項１に記載された発明は、溶融金属が収容される坩堝と、前記坩堝の溶融金属収容部に、前記坩堝を貫通して接続された、先端に鋳造金属引出口を備えた筒状の鋳型と、前記坩堝を加熱する加熱機構と、前記鋳型の先端部側を冷却する冷却機構とを有する鋳造装置を用い、前記坩堝に収容された溶融金属から直径１５ｍｍ以下の線材を引出す線材の製造方法であって、前記鋳型の前記坩堝との接続部近傍の温度を、（Ｔ＋１００）℃以上（Ｔ＋３００）℃以下（ここで、Ｔは前記溶融金属の液相線温度である）の範囲に保持しつつ、前記線材を引出すことを特徴とする線材の製造方法である。
【００１０】
請求項２に記載された発明は、請求項１記載の線材の製造方法において、前記溶融金属から直径が５ｍｍ以上１５ｍｍ以下の線材を引出すことを特徴とするものである。
【００１１】
請求項３に記載された発明は、請求項１または２記載の線材の製造方法において、前記溶融金属は、液相線温度が１３００℃以下の金属であることを特徴とするものである。
【００１２】
請求項４に記載された発明は、請求項１ないし３のいずれか１項記載の線材の製造方法において、前記鋳造装置は、前記加熱機構と協働して、前記鋳型の前記坩堝との接続部近傍を選択的に加熱する加熱補助機構をさらに具備することを特徴とするものである。
【００１３】
請求項５に記載された発明は、請求項１ないし４のいずれか１項に記載の線材の製造方法において、前記加熱補助機構は、前記鋳型の前記坩堝との接続部近傍を包囲するように配置された金属製の管状部材を備え、かつ前記加熱機構は、前記管状部材とともに前記坩堝を包囲するように配置された誘導加熱用コイルを備えることを特徴とするものである。
【００１４】
また、請求項６に記載された発明は、溶融金属が収容される坩堝と、前記坩堝の溶融金属収容部に、前記坩堝を貫通して接続された、先端に鋳造金属引出口を備えた筒状の鋳型と、前記坩堝を加熱する加熱機構と、前記鋳型の先端部側を冷却する冷却機構と、前記鋳型の前記坩堝との接続部近傍の温度を前記溶融金属の液相線温度を超える所定の温度範囲に制御する温度制御機構と、を具備することを特徴とする線材の鋳造装置である。
【００１５】
請求項７に記載された発明は、請求項６記載の線材の鋳造装置において、前記加熱機構と協働して、前記鋳型の前記坩堝との接続部近傍を選択的に加熱する加熱補助機構をさらに具備することを特徴とするものである。
【００１６】
請求項８に記載された発明は、請求項６または７記載の線材の鋳造装置において、前記加熱補助機構は、前記鋳型の前記坩堝との接続部近傍を包囲するように配置された金属製の管状部材を備え、かつ前記加熱機構は、前記管状部材とともに前記坩堝を包囲するように配置された誘導加熱用コイルを備えることを特徴とするものである。
【００１７】
請求項９に記載された発明は、請求項６ないし８のいずれか１項記載の線材の鋳造装置において、前記鋳型は、黒鉛からなることを特徴とするものである。
【発明の効果】
【００１８】
本発明の線材の製造方法及び線材の鋳造装置によれば、品質の高い線材を安定して製造することができる。
【図面の簡単な説明】
【００１９】
【図１】本発明の線材の鋳造装置を一実施形態の連続鋳造装置を模式的に示す断面図である。
【図２】図１に示す連続鋳造装置の変形例を示す断面図である。
【図３】図２に示す連続鋳造装置の変形例を示す断面図である。
【図４】図１に示す連続鋳造装置の効果を説明するための断面図である。
【発明を実施するための形態】
【００２０】
以下、本発明の実施の形態について説明する。なお、説明は図面に基づいて行うが、それらの図面は単に図解のために提供されるものであって、本発明はそれらの図面により何ら限定されるものではない。また、図面は模式的なものであり、各構成要素の長さの関係などは実際のものとは異なっている。さらに、以下の説明において、同一もしくは略同一の機能及び構成を有する構成要素については、同一符号を付与し、重複する説明は省略する。
【００２１】
図１は、本発明の一実施形態の連続鋳造装置の構成を模式的に示す断面図である。
【００２２】
図１に示すように、本実施形態の連続鋳造装置１は、銅線、銅合金線などの金属からなる線材を鋳造するための装置であって、溶融金属（溶湯）９が収容される坩堝３と、坩堝３の溶融金属収容部３ａに、坩堝３を貫通して接続された黒鉛製の鋳型８と、加熱機構としての誘導加熱装置５と、冷却機構である水冷ジャケット１０と、加熱補助機構として機能する金属管７と、温度制御機構としての機能を持つ加熱温度調整部１６と、を備える。
【００２３】
また、坩堝３の上方には、坩堝３内（溶融金属収容部３ａ内）に原料の金属を供給するための原料供給装置２およびレベルセンサ１４が配置されている。レベルセンサ１４は、溶湯９の坩堝３内での湯面レベルを検知する。原料供給装置２は、溶湯９の湯面レベルが略一定に保たれるように、レベルセンサ１４が検知した湯面レベルに応じて金属材料の供給量を制御する。
【００２４】
坩堝３は、黒鉛を材料として構成されている。この坩堝３内には、銅、銅合金、アルミニウム、アルミニウム合金など、液相線温度が１３００℃以下の金属材料が供給される。鋳型８は、両端を開口させた筒状に形成されている。鋳型８の基端部側開口は、溶湯９の導入口８ａとして機能し、鋳型８の先端部側開口は、鋳造物としての線材（鋳造ワイヤロッド）１２を引出す引出口（鋳造金属引出口）８ｂとなる。鋳型８は、その長さ方向を鉛直方向に沿って起立させた姿勢で坩堝３の底部に配置されている。鋳型８の導入口８ａ側が、坩堝３の底部に連結されている。
【００２５】
水冷ジャケット１０の内部には、冷却水を循環させる循環路（図示なし）が形成されている。この水冷ジャケット１０は、鋳型８の引出口８ｂ側に、鋳型８を包囲するように配置されている。また、鋳型８の先には、ピンチローラ１５が配置されている。ピンチローラ１５は、水冷ジャケット１０による冷却効果で鋳型８内で凝固した線材（鋳造ワイヤロッド）１２を、鋳型８の引出口８ｂから鉛直方向に引出す。
【００２６】
次に、誘導加熱装置５、金属管７及び加熱温度調整部１６の構成について詳述する。誘導加熱装置５は、誘導加熱用コイル５ａと高周波電流供給回路５ｂとを備えている。誘導加熱用コイル５ａは、円環状に形成されており、坩堝３を包囲するように配置されている。一方、高周波電流供給回路５ｂは、誘導加熱用コイル５ａに高周波電流を供給する。
【００２７】
高周波電流に供給により、誘導加熱用コイル５ａから生じる磁界の磁束が変化し、坩堝３にいわゆる渦電流が流れる。この渦電流が流れる際のジュール熱によって坩堝３が加熱される。さらに、坩堝３が加熱されることで、坩堝３に連結される鋳型８にもその熱が伝達される。つまり、誘導加熱装置５は、坩堝３を鋳型８とともに加熱して金属材料を加熱溶融させる。
【００２８】
また、金属製の管状部材である金属管７は、鋳型８の坩堝３との接続部近傍、つまり、鋳型８の長さ方向における、坩堝３との連結部分８ｃと、水冷ジャケット１０による被冷却部分８ｄと、の間の加熱対象部分８ｅ、を包囲するように配置されている。誘導加熱用コイル５ａは、坩堝３とともにこの金属管７も包囲するように配置されている。
【００２９】
そして、誘導加熱用コイル５ａと金属管７は、高周波電流が誘導加熱用コイル５ａに供給された場合に、前述した磁束の変化が金属管７にも作用して当該金属管７が加熱され得る位置関係になっている。すなわち、金属管７は、誘導加熱装置５と協働して、鋳型８の加熱対象部分８ｅを加熱する加熱補助機構として機能する。このような金属管７の材質としては、鋳造する線材の原料にもよるが、一般には、転移点が１３００℃以上の高融点金属材料が適しており、例えば耐熱鋼などの鉄系材料が好ましく使用される。
【００３０】
加熱温度調整部１６は、供給電流制御回路１６ａと高耐熱性の温度センサ１６ｂとを備える。温度センサ１６ｂは、鋳型８の坩堝３との接続部近傍に取り付けられており、該部の温度をモニタする。供給電流制御回路１６ａは、温度センサ１６ｂで検出される鋳型８の坩堝３との連結部分８ｃ近傍の温度が、坩堝３内の溶融金属９の液相線温度を超える所定の温度範囲に調整されるように、高周波電流供給回路５ｂから誘導加熱用コイル５ａへの高周波電流の供給量を制御する。具体的には、加熱温度調整部１６は、溶融金属９の液相線温度をＴ℃としたとき、（Ｔ＋１００）℃以上（Ｔ＋３００）℃以下の範囲になるように、鋳型８の坩堝３との連結部分８ｃ近傍の温度を制御する。好ましくは、（Ｔ＋１５０）℃以上（Ｔ＋２５０）℃以下の範囲になるように制御する。
【００３１】
上記温度を超えると、水冷ジャケット１０による速やかな冷却ができなくなり、品質の良い線材を鋳造することが困難になる。
【００３２】
また、温度が（Ｔ＋１００）℃未満については、理由として、鋳型８を介して金属の溶融温度を管理していることから、実際の溶融金属の温度にはバラツキがある。つまり、鋳型を介して溶融金属の温度管理を液相線温度を越えるよう行っていたとしても、実際の溶融金属の温度が液相線温度を下回る可能性もある。液相線温度が下回った場合には、鋳型８の導入口８ａ部分に溶湯のプラグが形成され、その開口面積が小さくなり、鋳造中の溶湯の供給や溶湯圧が不安定になる結果、鋳型８内の温度バランスが部分的に崩れ、鋳造される線材に表面欠陥や不均一な鋳造組織が生じるおそれがある。したがって、鋳型を介して金属の金属溶融温度を管理する場合、バラツキを考慮し（Ｔ＋１００）℃以上にて管理する必要がある。
【００３３】
なお、坩堝３にも温度センサを取り付けておき、坩堝３側から検出された温度と鋳型８側から検出された加熱温度とに基づいて、誘導加熱装置５の動作を制御してもよい。
【００３４】
上記した連続鋳造装置１において、誘導加熱装置５を動作させると、坩堝３が加熱され、坩堝３内に供給された金属材料が加熱溶融される。また同時に金属管７が加熱され、金属管７に包囲された部分、すなわち加熱対象部分８ｅが加熱される。そして、加熱温度調整部１６の温度調整機能によって、鋳型８の坩堝３との連結部分８ｃ近傍の温度が、金属材料の液相線温度Ｔより１００〜３００℃、好ましくは１５０〜２５０℃高くなるように制御される。一方、水冷ジャケット１０により、鋳型８の引出口８ｂ側が冷却される。
【００３５】
坩堝３内の溶湯９は、導入口８ａを介して鋳型８に注入され、水冷ジャケット１０を流れる冷却水によって冷却されて、その外周部から徐々に凝固し、全体が凝固または略凝固したところで、引出口８ａから線材（鋳造ワイヤロッド）１２として外部に連続的または断続的に引出される。
【００３６】
本実施形態の連続鋳造装置１では、鋳型８の坩堝３との連結部分８ｃ近傍の温度が、溶湯９の液相線温度を超える所定の温度範囲に制御されるので、鋳型８内への溶湯９の導入口８ａ付近における溶湯９の凝固、それに伴うプラグの形成が防止される。これにより、溶湯９の鋳型８内への供給量や鋳型７内の溶湯圧などが安定化し、プラグが形成された場合のような鋳型内の温度バランスの部分的崩れが生ずることがなくなり、表面欠陥や不均一な鋳造組織のない高品質の線材１２を鋳造することができる。
【００３７】
ちなみに、図４は、金属管７及び加熱温度調整部１６を有さない以外は上記連続鋳造装置１と同様に構成された連続鋳造装置５１を示したものである。このような連続鋳造装置５１においては、鋳型８の坩堝３との連結部分８ｃ近傍の温度を溶湯９の液相線温度を超える温度に制御することができないため、鋳型８の導入口８付近に、図に示すようなプラグ５２が形成される。このため、溶湯９の鋳型８内への供給量や鋳型７内の溶湯圧などが不安定となり、本実施形態の連続鋳造装置１のような表面欠陥や不均一な鋳造組織のない高品質の線材１２を安定して鋳造することはできない。
【００３８】
本実施形態により得られた線材（鋳造ワイヤロッド）１２は、その後、伸線加工、熱間鍛造などの加工処理が施され、最終的に、例えば高強度・高導電性線材、導電用ばね材、コネクタなどの製品に加工される。
【００３９】
以上、本発明を実施の形態により具体的に説明したが、本発明はこのような実施形態に限定されるものではなく、その要旨を逸脱しない範囲で種々変更可能である。例えば、図１に示した連続鋳造装置１では、鋳型９の周囲に金属管７を配置し、この金属管７を坩堝３と共通の誘導加熱装置５により加熱することで、鋳型８の坩堝３との接続部近傍を加熱するようにしているが、図２に例示するように、金属管７に代えて、鋳型８を選択的に加熱する誘導加熱用コイル１７を配置するようにしてもよい。
【００４０】
すなわち、図２に示す連続鋳造装置２１は、図１に示す連続鋳造装置１の金属管７に代えて誘導加熱用コイル１７を備える。また、誘導加熱用のコイル５ａ及び高周波電流供給回路５ｂを有する誘導加熱装置５に代えて、誘導加熱用コイル２５ａ及び高周波電流供給回路２５ｂを有する誘導加熱装置２５を備える。さらに、供給電流制御回路１６ａを有する加熱温度調整部１６に代えて、供給電流制御回路２６ａを有する加熱温度調整部２６を備える。
【００４１】
誘導加熱用コイル１７は、図２に示すように、鋳型８の加熱対象部分８ｅを包囲するように配置されている。一方、誘導加熱用コイル２５ａは、坩堝３を包囲するように配置されている。また、高周波電流供給回路２５ｂは、誘導加熱用コイル２５ａ及び誘導加熱用コイル１７に対し個別に高周波電流を供給する。また、加熱温度調整部２６の供給電流制御回路２６ａは、温度センサ１６ｂで検出される鋳型８の坩堝３との連結部分８ｃ近傍の温度が、坩堝３内の溶融金属９の液相線温度を超える所定の温度範囲に調整されるように、誘導加熱用コイル２５ａ及び誘導加熱用コイル１７に対し高周波電流供給回路５ｂからそれぞれ供給される高周波電流の供給量を個別に制御する。具体的には、加熱温度調整部２６は、溶融金属９の液相線温度をＴ℃としたとき、（Ｔ＋１００）℃以上（Ｔ＋３００）℃以下の範囲になるように、鋳型８の坩堝３との連結部分８ｃ近傍の温度を制御する。好ましくは、（Ｔ＋１５０）℃以上（Ｔ＋２５０）℃以下の範囲になるように制御する。
【００４２】
このような連続鋳造装置２１においても、鋳型８の坩堝３との連結部分８ｃ近傍の温度が、溶湯９の液相線温度を超える所定の温度範囲に制御されるので、鋳型８内への溶湯９の導入口８ａ付近における溶湯９の凝固、それに伴うプラグの形成が防止される。したがって、溶湯９の鋳型８内への供給量や鋳型７内の溶湯圧などが安定化し、プラグが形成された場合のような鋳型内の温度バランスの部分的崩れが生ずることがなくなり、表面欠陥や不均一な鋳造組織のない高品質の線材１２を鋳造することができる。
【００４３】
また、以上説明した連続鋳造装置１、２１は、いずれも坩堝３の底部に鋳型８を垂直に連結した、いわゆる縦型の連続鋳造装置の例であるが、坩堝３の側壁に鋳型８を水平に取り付けた、いわゆる横型（水平ともいう）の連続鋳造装置であってもよい。図３は、そのような横型連続鋳造装置の一例を示したものである。この図３に示す横型の連続鋳造装置３１は、図２に示す縦型の連続鋳造装置２１の鋳型８を、坩堝３の側壁下部に連結したものである。このような連続鋳造装置３１においても、図１および図２に示す各連続鋳造装置１、２１と同様、表面欠陥や不均一な鋳造組織のない高品質の線材１２を安定して鋳造することができる。
【００４４】
さらに、図１〜図３に示した各連続鋳造装置では、坩堝３や鋳型８の加熱対象部分８ｅの加熱に誘導加熱装置を用いているが、これに代えて、電熱線などを使用する抵抗式の加熱装置を用いることも可能である。
【００４５】
なお、表面割れなどの欠陥は、鋳造する線材の外径が細くなるほど特性に大きく影響する。したがって本発明はこのような表面欠陥の影響の大きい細径の線材の鋳造に特に有用である。具体的には、外径１５ｍｍ以下の線材の鋳造に有用であり、特に、外径５〜１０ｍｍ以下の線材の鋳造に有用である。
【００４６】
また、表面割れなどの欠陥は、銅よりも銅合金が、また、銅合金では銅に添加する元素の量が多くなるほど生じやすい。したがって、本発明はこのような表面欠陥の生じやすい銅合金、特に添加元素量の多い銅合金からなる鋳造ロッドの製造に有用である。具体的には、銀を２〜１５質量％含有する銅合金などからなる鋳造ロッドの製造に有用である。
【実施例】
【００４７】
次に、本発明を実施例および比較例により具体的に説明する。
実施例１〜３、比較例１、２
図１に示す連続鋳造装置１を用い、組成がＣｕ−１０質量％Ａｇの直径１０ｍｍの銅合金ワイヤロッドを鋳造した。具体的には、坩堝３内に原料供給装置２から原料となる２０ｋｇの金属材料を投入し、まず水冷ジャケット１０を稼働させ、次いで誘導加熱装置５による加熱を開始した。坩堝３内の金属材料が加熱溶融し、温度センサ１６ｂで検出される鋳型８の坩堝３との接続部近傍の温度ｔが、Ｃｕ−１０質量％Ａｇの液相線温度（１０３０℃）よりも５０℃、１００℃、２００℃、３００℃、または４００℃高い温度に調整されたところで、銅合金ワイヤロッドの鋳造を開始した。鋳造開始に際して、スターティングロッドとして外径１０ｍｍの銅ワイヤロッドを鋳型８の引出口８ｂから導入口８ａへ向けて挿入した。ピンチローラ１５による引出速度（鋳造速度）は、４００ｍｍ／ｍｉｎに設定した。
【００４８】
上記各実施例及び比較例で得られた銅合金ワイヤロッドの外観を観察し、表面欠陥の有無を調べた。結果を表１に示す。
【００４９】
【表１】
2011045918.tif 000003
【００５０】
表１から明らかなように、実施例で得られた銅合金ワイヤロッドは、いずれも表面欠陥がほとんどなく、特に、実施例２においては５０μｍ以上の表面欠陥は発見できなかった。また、導電率のばらつきもほとんどなく、実施例については導電率のばらつきを１％未満に抑えることができた。これに対して、比較例では、表面欠陥が観察され、さらに導電率にもばらつきが認められた。なお、実施例及び比較例における導電率のばらつきは、銅合金ワイヤロッドの先端部および後端部の最小値及び最大値により、それぞれ測定した。
【００５１】
なお、本発明はこのような実施例に限定されるものではなく、本発明の範疇を逸脱しない限りにおいてあらゆる変形、変更が可能である。
【符号の説明】
【００５２】
１，２１，３１…連続鋳造装置、３，３３…坩堝、３ａ…溶融金属収容部、５，２５…誘導加熱装置（加熱機構）、５ａ，２５ａ…誘導加熱用コイル、５ｂ，２５ｂ…高周波電流供給回路、７…金属管（加熱補助機構）、８…鋳型、８ａ…導入口、８ｂ…引出口、８ｃ…連結部分、８ｄ…被冷却部分、８ｅ…加熱対象部分、９…溶融金属（溶湯）、１０…水冷ジャケット（冷却機構）、１２…線材（鋳造ワイヤロッド）、１５…ピンチローラ、１６，２６……加熱温度調整部（温度制御機構）、１６ａ，２６ａ…供給電流制御回路、１６ｂ…温度センサ。
【図１】
2011045918.tif 000004
【図２】
2011045918.tif 000005
【図３】
2011045918.tif 000006
【図４】
2011045918.tif 000007